(57)【要約】【課題】有機電界発光素子を設けた複数の発光パネルを平面的に接合した構成において、接合部に生じる非発光領域に起因する輝度ムラを防止でき、これにより輝度の面内均一性の向上が図られた面状発光体を提供する。【解決手段】面状に配列された複数の透明基板と、前記各透明基板の一主面上に、透明電極、有機発光機能層、および対向電極をこの順に積層して構成された有機電界発光素子と、前記透明基板の光取り出し面となる他主面上において、前記有機電界発光素子間に設けられた光取り出し部材とを備えた面状発光体において、前記光取り出し部材が、前記面状発光体の非発光領域のみに設けられていることを特徴とする面状発光体である。【選択図】図１
2015181137.tif 000002
【特許請求の範囲】
【請求項１】
面状に配列された複数の透明基板と、
前記各透明基板の一主面上に、透明電極、有機発光機能層、および対向電極をこの順に積層して構成された有機電界発光素子と、
前記透明基板の光取り出し面となる他主面上において、前記有機電界発光素子間に設けられた光取り出し部材と、
を備えた面状発光体において、
前記光取り出し部材が、前記面状発光体の非発光領域のみに設けられている
ことを特徴とする面状発光体。
【請求項２】
前記透明基板はガラス材料を用いて構成されている
請求項１記載の面状発光体。
【請求項３】
前記透明基板は金属を含有させたガラス材料を用いて構成されている
請求項１または２に記載の面状発光体。
【請求項４】
前記光取り出し部材は、前記有機電界発光素子の発光部を露出する状態で、当該有機電界発光素子間にわたって設けられている
請求項１〜３の何れかに記載の面状発光体。
【請求項５】
前記光取り出し部材は、前記有機電界発光素子間の非発光部上にのみ設けられた
請求項１〜４の何れかに記載の面状発光体。
【請求項６】
前記透明基板の他主面上に前記光取り出し部材が設けられた複数の発光パネルが、支持基板上にタイリングされている
請求項１〜５の何れかに記載の面状発光体。
【請求項７】
前記透明基板と前記光取り出し部材との間に透明基板部材を有する、
請求項１〜６の何れかに記載の面状発光体。
【発明の詳細な説明】
【技術分野】
【０００１】
本発明は面状発光体に関し、特には有機電界発光素子を設けた複数の発光パネルを平面的に接合した面状発光体に関する。
【背景技術】
【０００２】
有機電界発光素子は、有機材料のエレクトロルミネッセンス（electroluminescence：以下ＥＬと記す）を利用した素子（いわゆる有機ＥＬ素子）であって、陽極と陰極との間に有機発光機能層を挟持させた構成である。このような構成の有機電界発光素子は、有機発光機能層で発生した発光光が陽極または陰極から面状に取り出されるため、面状に均一な照明が可能である。また、紫外線を含まない発光が得られるため目に優しく、しかも有害性金属を含まないため環境適性が高い。以上のことから、近年においては、照明装置やディスプレイ用の面状発光体として、有機電界発光素子の利用が有望視されている。
【０００３】
以上のような有機電界発光素子においては、光取り出し効率を向上させるためのさまざまな構成が検討されている。例えば下記特許文献１には、光透過性電極の有機発光層とは反対側に、この光透過性電極の屈折率と同等以上の屈折率を有する光透過性の高屈折率基板を積層させ、高屈折率基板の表面に光取り出し手段を取り付けた構成が提案されている。このような構成により、光透過性電極に達した光の殆どが外部に出射されるとしている。
【０００４】
一方、近年の照明装置およびディスプレイの大型化にともない、面状発光体の大面積化が望まれている。そこで上述した有機電界発光素子を用いた面状発光体においては、有機電界発光素子を設けた発光パネル同士を平面的に接合することによって大面積化を図る技術が検討されている。
【０００５】
この場合、各発光パネルに設けられる有機電界発光素子は、活性ガスや水分による劣化を防止するために封止材で封止される。このため、各発光パネルの周縁部には有機電界発光素子が配置されない領域が形成され、各発光パネルの接合部分の近傍が非発光領域となり、面状発光体における輝度ムラの要因となっている。このような輝度ムラの解決策としては、例えば次のような構成が開示されている。
【０００６】
例えば下記特許文献２には、基板上に設けられた有機発光領域が不活性な中間領域によって互いに分離された構成において、不活性な中間領域に対応する基板上に大きな散乱能を有する光取り出し素子を設けた構成が開示されている。
【０００７】
また下記特許文献３では、各面光源パネルの光出射側に、底面から出射表面に向けて斜め外側へ傾斜する光拡散反射板を設け、互いに隣接する光拡散反射板同士を隙間無く接するように配置した構成が開示されている。これにより、面光源パネル同士の継ぎ目部分に暗部ができず輝度の面内均一性が得られるとしている。
【先行技術文献】
【特許文献】
【０００８】
【特許文献１】特開２０１０−４０４４８号公報
【特許文献２】特開２０１０−９２８６６号公報
【特許文献３】特開２００９−８７８３０号公報
【発明の概要】
【発明が解決しようとする課題】
【０００９】
しかしながら特許文献１に開示されている構成は、有機電界発光素子を設けた発光パネル単体においての発光効率の向上が目的である。また特許文献２に開示されている構成は、大型基板に複数の有機発光領域を設けた構成を対象としており、有機発光領域を設けた発光パネル同士を接合した構成においての輝度の面内均一化について考慮されたものではない。さらに特許文献３に開示されている構成では、光拡散反射板同士を隙間無く接するように配置することは困難であり、光拡散反射板同士のつなぎ目において同様の問題が生じるため、確実な効果を得ることはできない。
【００１０】
そこで本発明は、有機電界発光素子を設けた複数の発光パネルを平面的に接合した構成において、接合部に生じる非発光領域に起因する輝度ムラを防止でき、これにより輝度の面内均一性の向上が図られた面状発光体を提供することを目的とする。
【課題を解決するための手段】
【００１１】
このような目的を達成するための本発明の面状発光体は、面状に配列された複数の透明基板と、前記各透明基板の一主面上に、透明電極、有機発光機能層、および対向電極をこの順に積層して構成された有機電界発光素子と、前記透明基板の光取り出し面となる他主面上において、前記有機電界発光素子間に設けられた光取り出し部材と、を備えた面状発光体において、前記光取り出し部材が、前記面状発光体の非発光領域のみに設けられていることを特徴とする面状発光体。
【００１２】
このような構成の面状発光体では、有機電界発光素子の有機発光機能層で生じた発光光は、透明電極を通過して透明基板から取り出される。この際、透明基板の屈折率ｎ１と透明電極の屈折率ｎ２との屈折率差ｎ２−ｎ１≦０．４７と規定したことにより、様々な角度で透明電極と透明基板との界面に達した発光光が、透明基板に取り込まれ易くなり、透明基板内においての発光光の取り込み光量が増加する。さらに、このように発光光の取り込み光量の増加が図られた透明基板の光取り出し面において、有機電界発光素子が配置されていない領域（いわゆる非発光領域）に光取り出し部材を設けた。これにより、発光領域からの光の取り出し量を減少させることなく、透明基板内に取り込まれた発光光が、非発光領域に設けた光取り出し部材から取り出され、配列された透明基板の繋ぎ目付近に発生する非発光領域からの発光光の取り出し量が増加する。
【発明の効果】
【００１３】
以上説明したように本発明によれば、透明基板上に有機電界発光素子を設けた複数の発光パネルを面状に配列した構成において、発光パネル同士（すなわち透明基板同士）の繋ぎ目付近に生じる非発光領域からの発光光の取り出し量を増加させることが可能になり、大面積の面状発光体における輝度の面内均一性の向上を図ることが可能になる。
【図面の簡単な説明】
【００１４】
【図１】第１実施形態の面状発光体の概略断面構成図である。
【図２】実施形態の面状発光体に用いられる有機電界発光素子の一例を示す断面構成図である。
【図３】第２実施形態の面状発光体の概略断面構成図である。
【図４】実施例１で作製した発光パネルの構成を説明する概略断面図である。
【発明を実施するための形態】
【００１５】
以下、本発明の面状発光体に係る第１実施形態〜第２実施形態、および変形例を、図面に基づいて順次説明する。
【００１６】
≪第１実施形態≫
図１には、第１実施形態の面状発光体の概略断面構成図を示す。この図に示す面状発光体１-1は、有機電界発光素子ＥＬを用いて構成された複数の発光パネル１を面状に接合したものであって、図面においては２枚の発光パネル１を接合した部分の断面を示している。
【００１７】
各発光パネル１は、透明基板３の一主面上に有機電界発光素子ＥＬを備え、さらに有機電界発光素子ＥＬを覆う封止材５を備えている。有機電界発光素子ＥＬは、発生させた光（以下、発光光ｈと記す）を、透明基板３側から取り出すように構成されている。
【００１８】
各発光パネル１は、透明基板３を同一方向に向けた状態で、透明基板３が連続する面状を保つように配列されており、これによって1枚の面状発光体１-1が構成されている。ここでは、一例として大型の支持基板２１の一主面上に、接着剤２３を介して複数の発光パネル１を固定することにより、面状発光体１-1が構成されている。この際、支持基板２１と透明基板３との間に有機電界発光素子ＥＬが挟持され、透明基板３の光取り出し面３ａが外側に露出されるように、支持基板２１に対して発光パネル１が固定されている。また隣接して配置された発光パネル１同士は、できる限り近接して配置されることが好ましく、透明基板３の周端面において密着させた状態で配列されることとする。
【００１９】
有機電界発光素子ＥＬは各透明基板３上に設けられており、透明基板３側から順に、透明電極１１、有機発光機能層１３、および対向電極１５をこの順に積層して構成されている。この有機電界発光素子ＥＬにおいては、透明基板３の屈折率ｎ１、透明電極１１の屈折率ｎ２とした場合に、ｎ２−ｎ１≦０．４７であることが本実施形態の1つ目の特徴である。
【００２０】
尚、隣接する発光パネル１の透明基板３間は、接着剤を介して接合されていても良い。この場合、接着剤は、光透過性を有し、透明基板３と同程度の屈折率を有することが好ましく、これにより接着された透明基板３を光学的に１枚の基板として取り扱うことが可能になる。
【００２１】
以上のように複数の発光パネル1をタイリングしてなる面状発光体１-1は、透明基板３における光取り出し面３ａ側に、光取り出し部材９が設けられていることが２つ目の特徴である。
【００２２】
以下、このような構成の面状発光体１-1を構成する各構成要素の詳細を説明する。
【００２３】
＜透明基板３（発光パネル１）＞
透明基板３は、有機電界発光素子ＥＬを支持する支持基板であって、有機電界発光素子ＥＬで生じた発光光ｈを取り出す側に配置され、可視光に対する光透過性が高い材料を用いて構成されている。
このような透明基板３としては、ガラス基板、石英基板、透明樹脂フィルムが例示されるが、これらの材料基板の中から、所定の屈折率ｎ１を有する材料を選択して用いることが重要である。所定の屈折率ｎ１とは、後に説明する有機電界発光素子ＥＬの透明電極１１の屈折率ｎ２に対して、ｎ２−ｎ１≦０．４７となる範囲の屈折率である。また透明基板３の屈折率ｎ１は、上述した範囲内において、有機電界発光素子ＥＬにおける透明電極１１の屈折率ｎ２との差が小さいほど良く、さらに二次的には透明基板３の光取り出し面３ａと接する部分（主に大気）の屈折率との差が小さいほど良い。
【００２４】
先にあげた材料基板のうち、ガラス基板を用いる場合であれば、金属を含有させることによって屈折率ｎ１を調整して用いることができる。このような金属としては、例えばリン（Ｐ）や鉛（Ｐｂ）が用いられる。
【００２５】
また樹脂フィルムとしては、例えば、ポリエチレンテレフタレート（ＰＥＴ）、ポリエチレンナフタレート（ＰＥＮ）等のポリエステル、ポリエチレン、ポリプロピレン、セロファン、セルロースジアセテート、セルローストリアセテート、セルロースアセテートブチレート、セルロースアセテートプロピオネート（ＣＡＰ）、セルロースアセテートフタレート、セルロースナイトレート等のセルロースエステル類またはそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホン（ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリルあるいはポリアリレート類、アートン（商品名ＪＳＲ社製）あるいはアペル（商品名三井化学社製）といったシクロオレフィン系樹脂等を挙げられる。
【００２６】
透明基板３としてこのような樹脂フィルムを用いる場合、樹脂フィルムの表面には、無機材料または有機材料を用いたバリア膜、さらには無機材料および有機材料の両方を用いたハイブリッドバリア膜が形成されていても良い。
【００２７】
ここで用いられるバリア膜は、水蒸気透過度（測定環境４０℃、９０％ＲＨ）が、０．０１ｇ／（ｍ２・ｄａｙ）以下のバリア性フィルムであることが好ましい。また、酸素透過度（測定環境２０℃、１００％ＲＨ）が１０-3ｇ／（ｍ２・ｄａｙ）以下で、かつ水蒸気透過度が１０-3ｇ／（ｍ２・ｄａｙ）以下の高バリア性フィルムであることが好ましい。さらに、水蒸気透過度、酸素透過度がいずれも１０-5ｇ／（ｍ２・ｄａｙ）以下であることが特に好ましい。尚、上記「水蒸気透過度」は、ＪＩＳ−Ｋ−７１２９−１９９２に準拠した方法で測定された値であり、「酸素透過度」はＪＩＳ−Ｋ−７１２６−１９９２に準拠した方法で測定された値である。
【００２８】
以上のようなバリア膜としては、例えば、酸化珪素膜、二酸化珪素膜、窒化珪素膜等の無機材料膜を用いることができる。さらにバリア膜の脆弱性を改良するために、これら無機材料膜と共に有機材料膜を用いた積層構造のハイブリッドバリア膜としても良い。無機材料層と有機層の積層順については特に制限はないが、両者を交互に複数回積層させることが好ましい。
【００２９】
バリア膜の成膜方法については特に限定はなく、例えば、真空蒸着法、スパッタリング法、反応性スパッタリング法、分子線エピタキシー法、クラスタ−イオンビーム法、イオンプレーティング法、プラズマ重合法、大気圧プラズマ重合法、プラズマＣＶＤ法、レーザーＣＶＤ法、熱ＣＶＤ法、コーティング法等を用いることができる。また、特開２００４−６８１４３号公報に記載されているような大気圧プラズマ重合法によるものが特に好ましい。一方で、生産性の高い塗布方式も好ましく、例えば特開２０１１−１２１２９８号公報に記載されているような、ポリシラザン塗布膜のエキシマ照射改質処理で得られるバリア膜も好ましい。
【００３０】
＜有機電界発光素子ＥＬ（発光パネル１）＞
図２には、実施形態の面状発光体に用いられる有機電界発光素子ＥＬの概略断面構成図を示す。この図に示す有機電界発光素子ＥＬは、有機材料のエレクトロルミネッセンス（electroluminescence：以下ＥＬと記す）を利用したいわゆる有機ＥＬ素子であって、陽極３１と陰極３５との間に有機発光機能層１３を挟持している。有機発光機能層１３は、少なくとも発光層１３ｂを備えた有機材料層であって、陽極３１側から注入された正孔と、陰極３５から注入された電子とが、発光層１３ｂにおいて再結合することにより発光光ｈを生じる。発光層１３ｂにおいて生じた発光光ｈは、陽極３１または陰極３５のうち、透明電極１１として構成された電極から外部に取り出される。
【００３１】
このような有機電界発光素子ＥＬは、有機発光機能層１３の劣化を防止することを目的として、透明基板３上において後述する封止材５で封止される。このため、有機電界発光素子ＥＬが設けられる透明基板３の周縁には、有機電界発光素子ＥＬを封止するためのスペースを設ける必要があり、有機電界発光素子ＥＬは透明基板３の中央に配置されることになる。
【００３２】
また有機電界発光素子ＥＬの層構造が限定されることはなく、一般的な層構造であって良い。例えば有機発光機能層１３は、陽極３１側から順に正孔輸送層１３ａ、発光層１３ｂ、電子輸送層１３ｃを積層した構成が例示されるが、このうち少なくとも発光層１３ｂを有することが必須である。また有機発光機能層１３は、これらの層の他にも、陽極３１と正孔輸送層１３ａとの間の正孔注入層、電子輸送層１３ｃと陰極３５の間の電子注入層、さらには正孔阻止層や電子阻止層等が必要に応じて必要箇所に積層されていて良い。
【００３３】
また発光層１３ｂは、各波長領域の発光光を発生させる各色発光層を有し、これらの各色発光層を、非発光性の中間層を介して積層させた構造としても良い。中間層は、正孔阻止層、電子阻止層として機能しても良い。さらに陽極３１および陰極３５も、必要に応じた積層構造であっても良い。
【００３４】
図１に示した本第１実施形態の面状発光体１-1では、上記構成の有機電界発光素子ＥＬにおける陽極３１または陰極３５のうち、何れか一方が透明電極１１として構成され、他方が対向電極１５として用いられる。一例として、陽極３１が透明電極１１、陰極３５が対向電極１５として用いられる。ここで重要なことは、透明電極１１が、所定の屈折率ｎ２を有することである。所定の屈折率ｎ２とは、先に説明した透明基板３の屈折率ｎ１に対して、ｎ２−ｎ１≦０．４７となる範囲の屈折率である。また透明電極１１の屈折率ｎ２は、上述した範囲内において、透明基板３の屈折率ｎ１との差が小さいほど良い。
【００３５】
ここで対向電極１５は、一般的には反射特性の良好な反射電極として構成されるが、これに限定されることはなく、対向電極１５側からも発光光ｈを取り出す場合には対向電極１５も透明電極として良く、また他の構成であっても良い。
【００３６】
以上のような有機電界発光素子ＥＬは、有機電界発光素子ＥＬで発生させた発光光ｈを透明基板３側から光を取り出すボトムエミッション型の素子として構成されている。このため、陽極３１および陰極３５のうち、透明電極１１として構成された電極（陽極３１または陰極３５）を透明基板３側とし、上述した積層順を保って透明基板３上に配置されている。
【００３７】
このような構成の有機電界発光素子ＥＬは、透明基板３上において透明電極１１および対向電極１５の端子部分を、有機発光機能層１３によって互いに絶縁性を保った状態で封止材５から露出させた状態で設けられている。このような構成において、透明電極１１と対向電極１５とで有機発光機能層１３が挟持された部分のみが、有機電界発光素子ＥＬにおける発光領域Ａとなる。これに対して、透明基板３上における発光領域Ａの周囲は、発光領域Ａを除いて全てが非発光領域Ｂとなる。尚、図面においては対向電極１５の端子部分が封止材５から露出した箇所の断面を示したが、透明電極１１も透明基板３上の何れかの部分において封止材５から露出している。例えば、透明電極１１は、対向電極１５と絶縁性を保ちつつ、当該対向電極１５と同一方向に端子部分を露出させていることとする。
【００３８】
以下、上述した有機電界発光素子ＥＬを構成する主要各層の詳細を、陽極３１、陰極３５、有機発光機能層１３の発光層１３ｂ、有機発光機能層１３の他の層の順に説明し、その後、有機電界発光素子ＥＬの作製方法を説明する。
【００３９】
［陽極３１］
陽極３１は、有機発光機能層１３に正孔を供給する電極膜であり、正孔注入性を有する程度に仕事関数が大きい（例えば４ｅＶ以上）導電性材料を用いて構成される。このような導電性材料は、金属、合金、有機または無機の導電性化合物、およびこれらの混合物が用いられる。具体的には、金（Ａｕ）等の金属、ヨウ化銅（ＣｕＩ）、酸化インジウムスズ（ＳｎＯ２−Ｉｎ２Ｏ３：Indium Tin Oxide：ＩＴＯ）、酸化スズ（ＳｎＯ２）、酸化亜鉛（ＺｎＯ）等の導電性光透過性材料が挙げられる。また、酸化インジウム亜鉛（Ｉｎ２Ｏ３−ＺｎＯ：例えばＩＤＩＸＯ出光興産社登録商標）等の非晶質の導電性光透過性材料であっても良い。
【００４０】
陽極３１を透明電極１１とする場合であれば、上述した材料のうち導電性光透過性材料を用いて陽極３１を構成すれば良い。上述した導電性光透過性材料であれば、組成や成膜条件によって屈折率の調整が可能であり、上述した範囲の屈折率ｎ２を有する透明電極１１からなる陽極３１が得られる。
【００４１】
また陽極３１のシート抵抗は数百Ω／□以下が好ましい。さらに陽極３１の膜厚は、材料にもよるが、通常１０ｎｍ以上１０００ｎｍ以下、好ましくは１０ｎｍ以上２００ｎｍ以下の範囲で設定される。
【００４２】
以上のような構成の陽極３１は、蒸着法やスパッタリング法によって成膜される。陽極３１をパターン形成する場合であれば、成膜した陽極膜を、フォトリソグラフィー法によって形成したレジストパターンをマスクにしてパターンエッチングすれば良い。また、パターン精度をあまり必要としない（精度１００μｍ以上程度）場合の陽極３１の形成であれば、蒸着法やスパッタリング法によって陽極３１を成膜する際に、所望の形状のマスクを介して成膜を行えば良い。
【００４３】
以上のほかにも、陽極３１として、有機の導電性化合物のように塗布可能な導電性材料を用いる場合であれば、印刷方式およびコーティング方式等の湿式成膜法を適用して陽極３１が成膜される。
【００４４】
［陰極３５］
陰極３５は、有機発光機能層１３に電子を供給する電極膜であり、電子注入性を有する程度に仕事関数が小さい（例えば４ｅＶ以下）導電性材料を用いて構成される。このような導電性材料は、金属、合金、有機または無機の導電性化合物、およびこれらの混合物が用いられる。具体的には、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。
【００４５】
これらの導電性材料の中で、電子注入性及び酸化等に対する耐久性の点から、電子注入性金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物等が好適である。
【００４６】
尚、陰極３５を透明電極１１とする場合であれば、上述した材料のうち上述した屈折率ｎ２を備えた導電性光透過性材料を用いて陰極３５を構成すれば良い。
【００４７】
また陰極３５のシート抵抗は数百Ω／□以下が好ましい。さらに陰極３５の膜厚は、材料にもよるが、通常１０ｎｍ以上５μｍ以下、好ましくは５０ｎｍ以上２００ｎｍ以下の範囲で設定される。
【００４８】
以上のような陰極３５は、蒸着法やスパッタリング法等の方法により成膜される。また陰極３５をパターン形成する場合は、上述した陽極３１のパターン形成と同様の方法を採用することができる。
【００４９】
［発光層１３ｂ］
発光層１３ｂは、陽極３１側から供給された正孔と、陰極３５側から供給された電子とが再結合して発光光を発生する層である。このような発光層１３ｂは、ホスト材料および発光性のゲスト材料（発光ドーパント化合物ともいう）を含有し、ゲスト材料において発光させることが発光効率を高める点から好ましい。
【００５０】
このうちホスト材料は、公知のホスト材料を単独で用いてもよく、または複数種を併用して用いてもよい。ホスト材料を複数種用いることで、電荷の移動を調整することが可能であり、有機電界発光素子の発光を高効率化することができる。また、後述する発光材料を複数種用いることで異なる発光色を混ぜて取り出すことが可能となり、これにより任意の発光色を得ることができる。
【００５１】
このようなホスト材料としては、従来公知の低分子化合物でも、繰り返し単位をもつ高分子化合物でもよく、ビニル基やエポキシ基のような重合性基を有する低分子化合物（蒸着重合性発光ホスト）でも良い。
【００５２】
公知のホスト材料としては、正孔および電子（キャリア）の輸送を担う物質であって正孔輸送能および電子輸送能を有し、かつ発光の長波長化を防ぐと共に、高ガラス転移点（Ｔｇ）を有する化合物が好ましい。尚、ガラス転移点（Ｔｇ）とは、ＤＳＣ（Ｄｉｆｆｅｒｅｎｔｉａｌ Ｓｃａｎｎｉｎｇ Ｃｏｌｏｒｉｍｅｔｒｙ：示差走査熱量法）を用いて、ＪＩＳ−Ｋ−７１２１に準拠した方法により求められる値である。
【００５３】
ここでホスト材料は、上述したように正孔輸送能および電子輸送能などのキャリア輸送能を有する材料が好ましく用いられる。しかしながら一般的に、有機材料のキャリア輸送能（キャリア移動度）は、電界強度に依存性が見られ、電界強度依存性の高い材料は正孔と電子の注入・輸送バランスを崩しやすい。このため、ホスト材料は、キャリア移動度の電界強度依存性が少ない材料を用いるか、または電界強度依存性が同じ程度の材料を組み合わせて用いることが、有機電界発光素子における発光色のばらつきを最小限に抑える点から好ましい。
【００５４】
尚、このような性質は、有機発光機能層１３において複数の発光層を積層させた構成において、発光層間に挟持させた中間層に対しても当てはめられる。中間層を構成する材料として、上述した物性を有する材料を用いることにより、有機電界発光素子ＥＬにおける発光色のばらつきが最小限に抑えられる。このような中間層は、正孔阻止層または電子阻止層として機能させても良い。
【００５５】
またゲスト材料は、燐光発光材料（燐光性ドーパント）および蛍光発光材料（蛍光性ドーパント）のどちらを用いても良いが、燐光発光材料が好ましい。また、複数のゲスト材料を混合してもよく、燐光発光材料と蛍光発光材料を同一の発光層中に混合して用いてもよい。
【００５６】
燐光発光材料は、燐光性化合物または燐光発光性化合物とも言い、有機電界発光素子ＥＬの発光層に使用される公知のものの中から適宜選択して用いることができる。なかでも元素の周期表で８〜１０族の金属を含有する錯体系化合物が好ましく、さらに好ましくはイリジウム化合物、オスミウム化合物、白金化合物（白金錯体系化合物）、または希土類錯体であり、特にイリジウム化合物が好ましく用いられる。
【００５７】
蛍光発光材料は、代表例として、クマリン系色素、ピラン系色素、シアニン系色素、クロコニウム系色素、スクアリウム系色素、オキソベンツアントラセン系色素、フルオレセイン系色素、ローダミン系色素、ピリリウム系色素、ペリレン系色素、スチルベン系色素、ポリチオフェン系色素、または希土類錯体系蛍光体等が挙げられる。
【００５８】
以上のような発光性のゲスト材料は、一つの発光層に２種以上を含有していても良く、発光層におけるゲスト材料の濃度比が発光層の厚さ方向で変化していても良い。
【００５９】
以上のようなホスト材料および発光性のゲスト材料を用いて構成される発光層１３ｂおよび中間層は、例えば、蒸着法、スピンコート法、キャスト法、ＬＢ（Langmuir Blodgett）法、インクジェット法、印刷法等の公知の薄膜成膜法によって形成することができる。
【００６０】
［正孔輸送層１３ａ，電子輸送層１３ｃ］
陽極３１−陰極３５間において、発光層１３ｂを挟持する位置にして配置される正孔輸送層１３ａおよび電子輸送層１３ｃは、発光層１３ｂとの組み合わせを考慮して従来公知の材料を用いることができる。一例として、正孔輸送層１３ａであればα−ＮＰＤが用いられ、電子輸送層１３ｃであればＡｌｑ３が用いられる。
【００６１】
［その他の層］
また、陽極３１と正孔輸送層１３ａとの間に正孔注入層を設け、陰極３５と電子輸送層１３ｃとの間に電子注入層を設けても良い。これらの注入層は、駆動電圧低下や発光輝度向上のために設けられ、例えば「有機ＥＬ素子とその工業化最前線（１９９８年１１月３０日エヌ・ティー・エス社発行）」の第２編第２章「電極材料」（１２３〜１６６頁）に詳細に記載されているものが好適に用いられる。一例として、正孔注入層であれば銅フタロシアニンが用いられ、電子注入層であれば無機材料であるフッ化リチウムが用いられる。さらに発光層１３ｂと電子輸送層１３ｃとの間に正孔阻止層を設ける場合であれば、一例としてＢＡｌｑが用いられる。
【００６２】
［有機電界発光素子ＥＬの作製方法］
ここでは有機電界発光素子ＥＬの作製方法の一例として、透明基板３側から順に、透明電極１１としての陽極３１／有機発光機能層１３／対向電極１５としての陰極３５がこの順に積層された有機電界発光素子ＥＬの作製方法を説明する。
【００６３】
先ず屈折率ｎ１を有する透明基板３上に、屈折率ｎ２を有する光透過性の陽極用物質からなる薄膜を１μｍ以下、好ましくは１０ｎｍ以上２００ｎｍ以下の膜厚になるように蒸着法やスパッタリング等の方法により形成させ、透明電極１１としての陽極３１とする。
【００６４】
次に陽極３１（透明電極１１）上に、有機発光機能層１３を形成する。ここでは、例えば、正孔注入層、正孔輸送層１３ａ、発光層１３ｂ、正孔阻止層、電子輸送層１３ｃの各有機化合物薄膜をこの順に成膜する。これらの有機化合物薄膜の成膜方法としては、上述したように蒸着法、スピンコート法、キャスト法、ＬＢ（Langmuir Blodgett）法、インクジェット法、印刷法等があるが、均質な膜が得られやすく、かつピンホールが生成しにくい等の点から、蒸着法、スピンコート法、インクジェット法、印刷法が特に好ましい。さらに層毎に異なる成膜法を適用してもよい。またこの際、有機発光機能層１３は、陽極３１（透明電極１１）の一部を端子部分として露出する形状にパターン形成する。
【００６５】
成膜法として蒸着法を採用する場合、その蒸着条件は使用する化合物の種類等により異なるが、一般にボート加熱温度５０℃以上４５０℃以下、真空度１０-6Ｐａ以上１０-2Ｐａ以下、蒸着速度０．０１ｎｍ／秒以上５０ｎｍ／秒以下、基板温度−５０℃以上３００℃以下、膜厚０．１ｎｍ以上５μｍ以下、好ましくは５ｎｍ以上２００ｎｍ以下の範囲で適宜選ぶことが望ましい。
【００６６】
これらの層を形成後、その上に陰極用物質からなる薄膜を１μｍ以下、好ましくは５０ｎｍ以上２００ｎｍ以下の範囲の膜厚になるように、例えば、蒸着法やスパッタリング等の方法により形成させ、対向電極１５としての陰極３５とする。この際、陰極３５（対向電極１５）は、有機発光機能層１３によって陽極３１（透明電極１１）に対して絶縁状態を保ちつつ、有機発光機能層１３の上方から透明基板３の周縁に端子部分を引き出した形状にパターン形成する。
【００６７】
以上により、透明基板３上に所望の有機電界発光素子ＥＬが得られる。このような有機電界発光素子ＥＬの作製においては、一回の真空引きで一貫して有機発光機能層１３から陰極３５（対向電極１５）まで作製するのが好ましいが、途中で取り出して異なる成膜法を施しても構わない。その際、作業を乾燥不活性ガス雰囲気下で行う等の配慮が必要となる。また作製順序を逆にして、陰極３５、電子注入層、電子輸送層１３ｃ、発光層１３ｂ、正孔輸送層１３ａ、正孔注入層、陽極３１の順に作製することも可能である。この場合、陰極３５を透明電極１１として形成し、陽極３１を対向電極１５として形成する。
【００６８】
このようにして得られた有機電界発光素子ＥＬに直流電圧を印加する場合には、陽極３１を＋、陰極３５を−の極性として、電圧２Ｖ以上４０Ｖ以下程度を印加すると発光が観測できる。また交流電圧を印加してもよい。なお、印加する交流の波形は任意でよい。
【００６９】
＜封止材５（発光パネル１）＞
封止材５は、有機電界発光素子ＥＬを覆うものであって、板状（フィルム状）の封止部材であっても良く封止膜であっても良い。このような封止材５は、有機電界発光素子ＥＬにおける透明電極１１および対向電極１５の端子部分を露出させる状態で、少なくとも有機発光機能層１３を覆う状態で設けられている。
【００７０】
封止材５として板状（フィルム状）の封止部材を用いる場合であれば、凹板状または平板状の封止部材が、有機電界発光素子ＥＬを覆う状態で透明基板３に対して対向配置され、有機電界発光素子ＥＬにおける透明電極１１および対向電極１５の端子部分のみを露出させる状態で透明基板３に接着して設けられている。
【００７１】
このような板状（フィルム状）の封止部材の具体例としては、ガラス板、ポリマー板、金属板等が挙げられる。ガラス板としては、特にソーダ石灰ガラス、バリウム・ストロンチウム含有ガラス、鉛ガラス、アルミノケイ酸ガラス、ホウケイ酸ガラス、バリウムホウケイ酸ガラス、石英等を挙げることができる。また、ポリマー板としては、ポリカーボネート、アクリル、ポリエチレンテレフタレート、ポリエーテルサルファイド、ポリサルフォン等を挙げることができる。金属板としては、ステンレス、鉄、銅、アルミニウム、マグネシウム、ニッケル、亜鉛、クロム、チタン、モリブテン、シリコン、ゲルマニウム及びタンタルからなる群から選ばれる一種以上の金属または合金からなるものが挙げられる。
【００７２】
発光パネル１の薄型化の観点からは、ポリマー板または金属板が好ましく用いられる。またポリマー板は、酸素透過度１０-3ｇ／（ｍ２・ｄａｙ）以下、水蒸気透過度１０-3ｇ／（ｍ２・ｄａｙ）以下のものであることが好ましい。また、水蒸気透過度、酸素透過度がいずれも１０-5ｇ／（ｍ２・ｄａｙ）以下であることがさらに好ましい。尚、上記「水蒸気透過度」は、ＪＩＳ−Ｋ−７１２９−１９９２に準拠した方法で測定された値であり、「酸素透過度」はＪＩＳ−Ｋ−７１２６−１９９２に準拠した方法で測定された値である。
【００７３】
また封止材５が凹板状の封止部材である場合、その凹部はサンドブラスト加工、化学エッチング加工等によって形成される。
【００７４】
さらに封止材５として板状の封止部材を用いる場合、封止材５と透明基板３との接着に用いる接着剤としては、アクリル酸系オリゴマーまたはメタクリル酸系オリゴマーの反応性ビニル基を有する光硬化型または熱硬化型接着剤、２−シアノアクリル酸エステル等の湿気硬化型接着剤等が挙げられる。さらにエポキシ系等の熱硬化型または化学硬化型（二液混合）接着剤が挙げられる。またホットメルト型のポリアミド、ポリエステル、ポリオレフィンが挙げられる。この他にも、カチオン硬化タイプの紫外線硬化型エポキシ樹脂接着剤が挙げられる。
【００７５】
尚、以上の接着剤の中でも、有機電界発光素子の熱処理による劣化を防止するために、室温から８０℃までの温度範囲で接着硬化できるものが好ましく用いられる。また、前記接着剤中に乾燥剤を分散させておいてもよい。封止部分への接着剤の塗布は、ディスペンサーを用いて行っても良いし、スクリーン印刷によって行っても良い。
【００７６】
また、封止材５が凹板状の封止部材である場合、封止部材と有機電界発光素子ＥＬとの間隙には、気相及び液相では窒素、アルゴン等の不活性気体やフッ化炭化水素、シリコンオイルのような不活性液体を充填することが好ましい。また、真空としても良い。さらに内部に吸湿性化合物を封入しても良い。
【００７７】
吸湿性化合物としては、例えば、金属酸化物（例えば、酸化ナトリウム、酸化カリウム、酸化カルシウム、酸化バリウム、酸化マグネシウム、酸化アルミニウム等）、硫酸塩（例えば、硫酸ナトリウム、硫酸カルシウム、硫酸マグネシウム、硫酸コバルト等）、金属ハロゲン化物（例えば、塩化カルシウム、塩化マグネシウム、フッ化セシウム、フッ化タンタル、臭化セリウム、臭化マグネシウム、沃化バリウム、沃化マグネシウム等）、過塩素酸類（例えば、過塩素酸バリウム、過塩素酸マグネシウム等）等が挙げられ、硫酸塩、金属ハロゲン化物及び過塩素酸類においては無水塩が好適に用いられる。
【００７８】
一方、封止材５として封止膜を用いる場合であれば、有機電界発光素子ＥＬにおける有機発光機能層１３を完全に覆い、かつ有機電界発光素子ＥＬにおける透明電極１１および対向電極１５の端子部分を露出させる状態で、透明基板３上に封止膜が設けられる。
【００７９】
このような封止膜は、無機材料や有機材料を用いて構成される。特に、水分や酸素等、有機電界発光素子ＥＬにおける有機発光機能層１３の劣化をもたらす物質の浸入を抑制する機能を有する材料で構成されることとする。このような材料として、例えば、酸化珪素、二酸化珪素、窒化珪素等の無機材料が用いられる。さらに封止膜の脆弱性を改良するために、これら無機材料からなる膜と共に、有機材料からなる膜を用いて積層構造としても良い。
【００８０】
これらの封止膜の形成方法については、特に限定はなく、例えば、真空蒸着法、スパッタリング法、反応性スパッタリング法、分子線エピタキシー法、クラスタ−イオンビーム法、イオンプレーティング法、プラズマ重合法、大気圧プラズマ重合法、プラズマＣＶＤ法、レーザーＣＶＤ法、熱ＣＶＤ法、コーティング法等を用いることができる。
【００８１】
＜光取り出し部材９＞
光取り出し部材９は、入射した光を透過させて放出する機能を有するシート状、フィルム状、板状、または膜状の光学部材（以下、代表してシートと記す）であって、隣接して配置された複数の発光パネル１間（すなわち透明基板３間）に跨って、透明基板３における発光光ｈの取り出し面側に配置されている。以下、光取り出し部材９の配置状態と構成の詳細を説明する。
【００８２】
この光取り出し部材９は、隣接して配置された複数の発光パネル１において、発光領域Ａ間に形成される非発光領域Ｂに設けられる。光取り出し部材９は、このような非発光領域Ｂにおいて、発光領域Ａに対して平面的に積層されることなく配置され、非発光領域Ｂの５０％以上を覆う状態で配置されていることが好ましく、非発光領域Ｂの１００％を覆っていて良い。
【００８３】
尚、光取り出し部材９は、面状発光体１-1の周縁に位置する非発光領域Ｂにも配置されて良い。また光取り出し部材９は、図示したように隣接する発光パネル１間に渡って連続的に設けられていても良いし、発光パネル１毎に（すなわち透明基板３毎に）設けられていても良い。このような場合であっても、光取り出し部材９は、発光領域Ａに対して平面的に積層されることなく（重なることなく）配置されることとする。
【００８４】
以上のように配置される光取り出し部材９は、光拡散シートや、集光シートを用いて構成される。光拡散シートは、一般的な光拡散シートであって良く、例えば表面凹凸形状を有するシート部材が用いられる。集光シートは、プリズムシートと呼ばれる一般的な集光シートであって良く、例えば液晶表示装置のＬＥＤバックライト用に実用化されているものが用いられる。集光シートの形状としては、例えば、基材に頂角９０度の断面三角形状のストライプがピッチ５０μｍで形成されたものであっても良いし、断面三角形状の頂角が丸みを帯びた形状、ピッチをランダムに変化させた形状、その他の形状であっても良い。
【００８５】
光取り出し部材９は、以上のような光拡散シートや集光シートを積層した構成であっても良く、これによって光取り出し部材９から取り出される発光光ｈの放射角（光取り出し角度）が調整される。例えば、広い角度に渡って発光光ｈを取り出したい場合であれば、光取り出し部材９として、光拡散シートを用いるか、または集光シートの光取り出し面上に光拡散シートを積層させることで、最上面に光拡散シートを配置した構成とする。一方、光取り出し面に対する正面側の狭い角度で発光光ｈを取り出したい場合であれば、光取り出し部材９として、集光シートを用いるか、光拡散シートの光取り出し面上に集光シートを積層させて用いることで、最上面に集光シートを配置した構成とする。集光シートを用いた構成においては、集光シートを構成するプリズムのストライプの形状やピッチを調整することにより、放射角が制御される。
【００８６】
尚、光拡散シートが最上面に配置される構成では、ある特定方向に取りだされる光量が増えるため、該方向における輝度が高くなる。このため、本発明を適用するアプリケーションに応じて、最上面に光拡散シートを配置した構成と、最上面に集光シートを配置した構成のいずれかを選択する。
【００８７】
尚、以上のような光取り出し部材９は、透明基板３に対して、ここでの図示を省略した接着剤によって固定して設けられている。ここで用いる接着剤は、光透過性の高い材料を用いることが好ましく、かつ透明基板３の屈折率と同程度の屈折率を有していて良い。
【００８８】
＜保護膜、保護板＞
尚、ここでの図示は省略したが、透明基板３との間に有機電界発光素子ＥＬおよび封止材５を挟んで保護膜もしくは保護板を設けても良い。この保護膜もしくは保護板は、有機電界発光素子ＥＬを機械的に保護するためのものであって、発光パネル１および面状発光体１-1の機械的強度の向上を図るためのものである。特に、封止材５が封止膜である場合には、有機電界発光素子ＥＬに対する機械的な保護が十分ではないため、このような保護膜もしくは保護板を設けることが好ましい。
【００８９】
以上のような保護膜もしくは保護板は、ガラス板、ポリマー板、ポリマーフィルム、金属板、金属フィルム、またはポリマー材料膜や金属材料膜が適用される。このうち特に、軽量かつ薄膜化ということからポリマーフィルムを用いることが好ましい。
【００９０】
＜支持基板２１＞
支持基板２１は、複数の発光パネル１を貼り合わせた状態で支持可能の板状のものであれば、光透過性を有する必要はなく、特に材質が限定されることはなくい。ただし、面状発光体１-1をフレキシブルに屈曲する構成とする場合であれば、支持基板２１として屈曲性を有する可撓性基板が用いられる。このような材料としては、例えば樹脂フィルムや、板厚０．０１ｍｍ以上０．５０ｍｍ以下のガラス基板が好ましく用いられる。ガラス基板を用いる場合の更に好ましい板厚は０．０１ｍｍ以上０．２０ｍｍ以下である。
【００９１】
＜接着剤２３＞
接着剤２３は、広く工業分野において、粘着剤、接着剤、あるいは粘着材、接着材等の呼称で用いられる剤あるいは材のうち、塗布し、貼り合わせた後に、種々の化学反応により高分子量体または架橋構造を形成する硬化型の接着剤であって、ＵＶのような光を照射するか、熱を加えるか、あるいは加圧によって接着部分が硬化する材料が用いられる。
【００９２】
以上のような接着剤２３の具体例としては、例えば、ウレタン系、エポキシ系、フッ素含有系、水性高分子−イソシアネート系、アクリル系等の硬化型接着剤、湿気硬化ウレタン接着剤、ポリエーテルメタクリレート型、エステル系メタクリレート型、酸化型ポリエーテルメタクリレート等の嫌気性接着剤、シアノアクリレート系の瞬間接着剤、アクリレートとペルオキシド系の２液型瞬間接着剤等が挙げられる。
【００９３】
＜面状発光体の製造方法＞
先ず透明基板３上に有機電界発光素子ＥＬを形成した後、有機電界発光素子ＥＬにおける透明電極１１および対向電極１５の端子部分を露出させた状態で、少なくとも有機発光機能層１３を覆う封止材５を設ける。これにより、発光パネル１を得る。
【００９４】
次に支持基板２１上に接着剤２３を介して複数の発光パネル１をタイリングして貼り合わせる。この場合、支持基板２１と透明基板３との間に有機電界発光素子ＥＬを挟持させる状態で発光パネル１を配置し、隣接する発光パネル１の透明基板３同士を周端面において密着させて配列する。その後、透明基板３において有機電界発光素子ＥＬが設けられた面と反対側の光取り出し面３ａに、有機電界発光素子ＥＬの発光領域Ａに重ならないように、光取り出し部材９を貼り合わせる。また必要に応じて、各発光パネル１間において、周端に引き出された透明電極１１および対向電極１５の端子部分を接続させる。これにより、面状発光体１-1を得る。
【００９５】
尚、発光パネル１毎に独立して光取り出し部材９を設ける場合には、各発光パネル１における透明基板３の非発光領域Ｂに光取り出し部材９を設けた後、光取り出し部材９を設けた発光パネル１を支持基板２１上にタイリングする。
【００９６】
＜第1実施形態の効果＞
以上説明した面状発光体１-1では、有機電界発光素子ＥＬの有機発光機能層１３で生じた発光光ｈは、透明電極１１を通過して透明基板３から取り出される。この際、透明基板３の屈折率ｎ１と透明電極１１の屈折率ｎ２との屈折率差ｎ２−ｎ１≦０．４７と規定したことにより、様々な角度で透明電極１１と透明基板３との界面に達した発光光ｈが、透明基板３に取り込まれ易くなり、透明基板３内においての発光光ｈの取り込み光量を増加させることができる。
【００９７】
さらに、このように発光光ｈの取り込み光量の増加が図られた透明基板３の光取り出し面３ａには、非発光領域Ｂに対応して光取り出し部材９を設けた。これにより、発光領域Ａからの光の取り出し量を減少させることなく、透明基板３内に取り込まれた発光光ｈが非発光領域Ｂの光取り出し部材９から効率的に取り出され、配列された複数の発光パネル１（すなわち透明基板３）の繋ぎ目付近において、非発光領域Ｂからの発光光ｈの取り出し量を増加させることが可能である。
【００９８】
この結果、透明基板３上に有機電界発光素子ＥＬを設けた複数の発光パネル１を面状に配列した構成において、発光パネル１同士（すなわち透明基板３同士）の繋ぎ目付近に生じる非発光領域Ｂからの発光光ｈの取り出し量を増加させることが可能になり、大面積の面状発光体１-1における輝度の面内均一性の向上を図ることが可能になる。
【００９９】
≪第２実施形態≫
図３には、第２実施形態の面状発光体の概略断面構成図を示す。この図に示す第２実施形態の面状発光体１-2が、図１を用いて説明した第1実施形態の面状発光体と異なるところは、透明基板３と光取り出し部材９との間に、透明基板部材２５を設けたところにあり、他の構成は同様であることとする。このため、第1実施形態と同様の構成要素についての重複する説明は省略する。
【０１００】
＜透明基板部材２５＞
透明基板部材２５は、透明基板３の板厚を部分的に厚膜化するために設けられたものであって、透明基板３の光取り出し面３ａ側に、透明基板３と光取り出し部材９とで挟持された状態で配置される。つまり、透明基板部材２５は、発光パネル１の非発光領域Ｂにおいて、発光領域Ａに対して平面的に積層されることなく配置され、非発光領域Ｂの５０％以上を覆う状態で配置されていることが好ましく、非発光領域Ｂの１００％を覆って配置されても良い。
【０１０１】
また透明基板部材２５は、面状発光体１-2の周縁に位置する非発光領域Ｂにも上述と同様に配置されて良いこと、さらには、図示したように隣接する発光パネル１間（透明基板３間）に渡って連続的に設けられていても良いし、発光パネル１毎（透明基板３毎）に設けられていても良いことは光取り出し部材９と同様である。
【０１０２】
このような透明基板部材２５は、光透過率が透明基板３と同等以上の材質が好ましい。また屈折率ｎ３は、透明基板３の屈折率ｎ１に対して［ｎ３≧ｎ１−０．１］であることが好ましい。また透明基板部材２５は、非発光領域Ｂにおける透明基板３の板厚を部分的に厚膜化するためのものであり、膜厚ｔが大きいほど好ましい。ただし、透明基板部材２５の厚膜化によって、面状発光体１-2が厚板化されるため、有機電界発光素子ＥＬを用いた面状発光体の特徴である薄型化を妨げることのない範囲で透明基板部材２５の膜厚ｔが設定されていることとする。
【０１０３】
透明基板部材２５を構成する材質は、上述した光透過率および屈折率ｎ３を満足していれば特に限定されることはない。例えば、ガラス、ＰＥＴ（ポリエチレンテレフタレート）、またはＰＥＮ（ポリエチレンナフタレート）など、既知の材料の中から、透明基板３との組み合わせによって適宜選択された材料が用いられる。
【０１０４】
尚、以上のような透明基板部材２５は、透明基板３に対して、ここでの図示を省略した接着剤によって固定して設けられている。ここで用いる接着剤は、可視光に対する光透過性が高いほど好ましく、一例として９０％以上であることとする。また接着剤の屈折率は、透明基板３の屈折率と同程度であって、その差が０．１の範囲が好ましい。
【０１０５】
＜面状発光体の製造方法＞
先ず透明基板３上に有機電界発光素子ＥＬを形成した後、有機電界発光素子ＥＬにおける透明電極１１および対向電極１５の端子部分を露出させた状態で、少なくとも有機発光機能層１３を覆う封止材５を設ける。これにより、発光パネル１を得る。
【０１０６】
次に支持基板２１上に接着剤２３を介して複数の発光パネル１をタイリングして貼り合わせる。この場合、支持基板２１と透明基板３との間に有機電界発光素子ＥＬを挟持させる状態で発光パネル１を配置し、隣接する発光パネル１同士（すなわち透明基板３同士）を密着させて配列する。その後、透明基板３において有機電界発光素子ＥＬが設けられた面と反対側の光取り出し面３ａに、有機電界発光素子ＥＬの発光領域Ａに重ならないように、透明基板部材２５および光取り出し部材９をこの順に貼り合わせる。尚、あらかじめ透明基板部材２５と光取り出し部材９とを貼り合わせておき、これを透明基板３の光取り出し面３ａに貼り合わせても良い。以上により、面状発光体１-2を得る。
【０１０７】
尚、発光パネル１毎に独立して透明基板部材２５や光取り出し部材９を設ける場合には、各発光パネル１における透明基板３の非発光領域Ｂに透明基板部材２５や光取り出し部材９を設けた後、発光パネル１を支持基板２１上にタイリングする。
【０１０８】
＜第２実施形態の効果＞
以上説明した面状発光体１-2は、第1実施形態の面状発光体の効果に加えて、さらに透明基板部材２５を設けたことによる効果を得ることができる。すなわち、非発光領域Ｂの光取り出し面３ａ側に透明基板部材２５を設けたことにより、非発光領域Ｂの透明基板３が厚膜化された状態となっている。これにより、非発光領域Ｂにおいては、透明基板３の界面においての発光光ｈの反射回数が減るため、透明基板３内での内部反射の繰り返しによる発光光ｈの失活（減衰）を抑制することができる。この結果、第1実施形態と比較して、非発光領域Ｂからの発光光ｈの取り出し量をさらに増加させることが可能になる。
【０１０９】
≪変形例−１≫
以上説明した各第1実施形態および第２実施形態の構成の面状発光体に対しては、発光パネル１間の非発光領域Ｂからの光取り出し効果をさらに向上させるための構成として、さらに低屈折率部材を導入しても良い（例えば、特開２００１−２０２８２７号公報参照）。
【０１１０】
この場合、光取り出し部材９と透明基板３との間に、透明基板３の屈折率（ｎ１）よりも低い屈折率を有する低屈折率部材を設ける。ここで用いる低屈折率部材は、シート状、フィルム状、板状、または平坦な膜状である。また低屈折率部材の膜厚は、この低屈折率部材の媒質中における光の波長よりも大きくて良く、光の波長よりもさらに１０％以上大きいことが好ましい。これは、低屈折率部材の膜厚が、媒質中における光の波長程度である場合には、低屈折率部材中に浸透したエバネッセン（電磁波）が、ここから染み出して透明基板３内に入り込むため、低屈折率部材を設けた効果が薄れるからである。
【０１１１】
以上のような低屈折率部材を構成する材料としては、例えば、エアロゲル、多孔質シリカ、フッ化マグネシウム、フッ素系ポリマー等が挙げられる。透明基板３の屈折率は一般に１．５以上１．７以下程度であるので、低屈折率層は屈折率がおよそ１．５以下であることが好ましい。また低屈折率材料の屈折率が低いほど、外部への取り出し効率が高くなるため、低屈折率材料の屈折率は１．３５以下であることが好ましい。
【０１１２】
以上のような低屈折率部材の導入によっても、非発光領域Ｂからの発光光ｈの取り出し量を増加させることが可能である。
【０１１３】
≪変形例−２≫
以上説明した各第1実施形態および第２実施形態の構成の面状発光体に対しては、発光パネル１間の非発光領域Ｂからの光取り出し効果をさらに向上させるための構成として、さらに回折格子を導入しても良い（特開平１１−２８３７５１号公報参照）。
【０１１４】
この場合、光取り出し部材９と透明基板３との間の何れかの層間、好ましくは透明基板３の界面に回折格子を設ける。ここで用いる回折格子は、正方形のラチス状、三角形のラチス状、ハニカムラチス状等、二次元的に配列が繰り返される構成であって、二次元的な周期屈折率を持っていることが望ましい。これは、有機電界発光素子ＥＬで発生する発光光ｈは、あらゆる方向にランダムに放出されるため、ある方向にのみ周期的な屈折率分布を持っている一般的な１次元回折格子では、特定の方向に進む光しか回折されず、光の取り出し効率がさほど上がらない。しかしながら、屈折率分布を二次元的な分布にすることにより、あらゆる方向に進む光が回折されるため、光の取り出し効率が上がる。
【０１１５】
また回折格子の周期は、媒質中における光の波長の約１／２以上３倍以下程度が好ましい。
【０１１６】
以上のような回折格子の導入により、有機電界発光素子ＥＬでの発光光ｈのうち、透明基板３の界面での全反射等により外に出ることができない光の進行方向を、回折格子においてのブラッグ回折によって屈折とは異なる特定の向きに変えて光取り出し部材９に入射させて外部に取り出すことが可能になる。この結果、非発光領域Ｂからの発光光ｈの取り出し量を増加させることが可能である。
【０１１７】
≪適用例≫
以上説明した各実施形態および変形例の面状発光体は、表示デバイス、ディスプレイ、各種の発光光源として用いることができる。発光光源としては、例えば、家庭用照明、車内照明、時計や液晶用のバックライト、看板広告、信号機、光記憶媒体の光源、電子写真複写機の光源、光通信処理機の光源、光センサーの光源等が挙げられる。発光光源がこれらに限定されるものではないが、特にカラーフィルターと組み合わせた液晶表示装置のバックライト、照明用光源としての用途に有効に用いることができる。       
【０１１８】
尚、カラーフィルターと組み合わせて液晶表示装置のバックライトとして用いる場合には、輝度をさらに高めるため、集光シートと組み合わせて用いることが好ましい。
【実施例１】
【０１１９】
≪試料Ｎｏ．１０１〜１１２の発光パネルの作製≫
図４を参照し、試料Ｎｏ．１０１〜１１２の発光パネルの作製手順を説明する。
【０１２０】
試料Ｎｏ．１０１〜１１２のそれぞれにおいて、各屈折率ｎ１を有する透明基板３をそれぞれ用意した。各透明基板３の材料および物性は以降の表1にまとめて示した。尚、同じ材料を用いた透明基板３で物性が異なるものは、材料の組成または金属の含有量が異なる。各透明基板３は、厚さ０．７ｍｍ、面積５０ｍｍ×５０ｍｍである。
【０１２１】
各透明基板３の一主面上に、ＩＴＯ（インジウムチンオキシド：透明導電性材料）を膜厚１５０ｎｍでパターン成膜し、屈折率ｎ２＝２．１２の透明電極１１を形成した。この透明電極１１は陽極３１として機能する。ＩＴＯからなる透明電極１１（陽極３１）を設けた透明基板３を、イソプロピルアルコールで超音波洗浄し、乾燥窒素ガスで乾燥し、ＵＶオゾン洗浄を５分間行った。
【０１２２】
次に、透明電極１１が形成された透明基板３を真空蒸着装置の基板ホルダーに固定すると共に、透明基板３における透明電極１１の形成面側に蒸着マスクを対向配置した。また真空蒸着装置内の蒸着用るつぼの各々に、有機発光機能層１３および対向電極１５（陰極３５）を構成する各材料を、それぞれの層の成膜に最適な量で充填した。尚、蒸着用るつぼはモリブデン製またはタングステン製抵抗加熱用材料で作製されたものを用いた。
【０１２３】
次いで、真空蒸着装置の蒸着室内を真空度４×１０-4Ｐａまで減圧し、各材料が入った蒸着用るつぼに順次通電して加熱することにより、以下のように各層を成膜した。
【０１２４】
先ず、下記構造式（１）に示すＣｕＰｃ（銅フタロシアニン）を正孔注入材料とし、ＩＴＯからなる透明電極１１（陽極３１）上に、蒸着速度０．１ｎｍ／秒で蒸着し、膜厚１５ｎｍの正孔注入層１３１を設けた。
【０１２５】
【化１】
2015181137.tif 000003
【０１２６】
次いで、下記構造式（２）に示すα−ＮＰＤを正孔輸送材料とし、正孔注入層１３１上に蒸着速度０．１ｎｍ／秒で蒸着し、膜厚２５ｎｍの正孔輸送層１３２を設けた。
【０１２７】
【化２】
2015181137.tif 000004
【０１２８】
次いで、下記構造式（３）に示すＦｉｒ（ｐｉｃ）を青色ゲスト材料、下記構造式（４）に示すＤＰＶＢｉをホスト材料とし、正孔輸送層１３２上に合計の蒸着速度０．１ｎｍ／秒で共蒸着し、構造式（３）のＦｉｒ（ｐｉｃ）を３質量％とした膜厚１５ｎｍの青色発光層１３３を設けた。
【０１２９】
【化３】
2015181137.tif 000005
【０１３０】
【化４】
2015181137.tif 000006
【０１３１】
次いで、下記構造式（５）に示すＣＢＰを中間層材料とし、青色発光層１３３上に蒸着速度０．１ｎｍ／秒で蒸着し、膜厚５ｎｍの中間層１３４を設けた。
【０１３２】
【化５】
2015181137.tif 000007
【０１３３】
次いで、下記構造式（６）に示すＩｒ（ｐｐｙ）３を緑色ゲスト材料、上記構造式（５）に示したＣＢＰをホスト材料とし、中間層１３４上に合計の蒸着速度０．１ｎｍ／秒で共蒸着し、構造式（６）のＩｒ（ｐｐｙ）３を５質量％とした膜厚１０ｎｍの緑色発光層１３５を設けた。
【０１３４】
【化６】
2015181137.tif 000008
【０１３５】
次いで、上記構造式（５）に示したＣＢＰを中間層材料とし、緑色発光層１３５上に蒸着速度０．１ｎｍ／秒で蒸着し、膜厚５ｎｍの中間層１３６を設けた。
【０１３６】
次いで、下記構造式（７）に示すＩｒ（ｐｉｑ）３を赤色ゲスト材料、上記構造式（５）に示したＣＢＰをホスト材料とし、中間層１３６上に合計の蒸着速度０．１ｎｍ／秒で共蒸着し、構造式（７）に示すＩｒ（ｐｉｑ）３を８質量％とした膜厚１０ｎｍの赤色発光層１３７を設けた。
【０１３７】
【化７】
2015181137.tif 000009
【０１３８】
次いで、下記構造式（８）に示すＢＡｌｑを正孔阻止材料とし、赤色発光層１３７上に蒸着速度０．１ｎｍ／秒で蒸着し、膜厚１５ｎｍの正孔阻止層１３８を設けた。
【０１３９】
【化８】
2015181137.tif 000010
【０１４０】
次いで、下記構造式（９）に示すＡｌｑ３を電子輸送材料とし、正孔阻止層１３８上に蒸着速度０．１ｎｍ／秒で蒸着し、膜厚３０ｎｍの電子輸送層１３９を設けた。
【０１４１】
【化９】
2015181137.tif 000011
【０１４２】
さらに、フッ化リチウム（ＬｉＦ）を電子注入材料とし、電子輸送層１３９上に蒸着速度０．１ｎｍ／秒で蒸着し、膜厚１ｎｍの電子注入層１４０を設けた。
【０１４３】
最後にアルミニウム（Ａｌ）を電子注入層１４０上に蒸着し、膜厚１１０ｎｍの対向電極１５を形成した。この対向電極１５は陰極３５として機能する。以上により透明基板３上に有機電界発光素子ＥＬを形成した。
【０１４４】
その後、有機電界発光素子ＥＬの形成面側を３００μｍのエポキシ樹脂で覆い、さらに１２μｍのアルミニウム箔で覆った後に硬化させ、２層構造の封止材５を形成した。尚、有機電界発光素子ＥＬの形成から封止材５の形成までの工程は、有機電界発光素子ＥＬを大気に接触させることなく窒素雰囲気下のグローブボックス（純度９９．９９９％以上の高純度窒素ガスの雰囲気下）内で行なった。
【０１４５】
また、有機電界発光素子ＥＬの形成においては、各層の形成に蒸着マスクを使用し、５０ｍｍ×５０ｍｍの透明基板３における中央の４５ｍｍ×４５ｍｍを発光領域Ａとし、発光領域Ａの全周に幅２．５ｍｍの非発光領域Ｂを設けた。また、陽極３１と陰極３５とは、正孔注入層１３１〜電子輸送層１３９までの有機電界発光機能層１３および電子注入層１４０を介して絶縁された状態で、透明基板３の周縁に端子部分を引き出された形状で形成した。
【０１４６】
以上のようにして、各屈折率ｎ１の透明基板３上に有機電界発光素子ＥＬを設け、これを封止材５で覆った構成を有する試料Ｎｏ．１０１〜１１２の各発光パネルを得た。これらの各発光パネルにおいては、青色発光層１３３、緑色発光層１３５、および赤色発光層１３７のそれぞれで発生した各色の発光光ｈが、ＩＴＯで構成された透明電極１１側、すなわち透明基板３側から取り出される。したがって、透明基板３において有機電界発光素子ＥＬが設けられたと逆側の面が光取り出し面３ａとなる。
【０１４７】
以上のようにして得られた試料Ｎｏ．１０１〜１１２各発光パネルのうち、試料Ｎｏ．１０１〜１０７の各発光パネルに対しては、透明基板３の光取り出し面３ａ側における非発光領域Ｂに、光取り出し部材９として光拡散シート（ライトアップ１００ＮＳＨ：ＫＩＭＯＴＯ社製商品名）を貼り合わせた。
【０１４８】
【表１】
2015181137.tif 000012
【０１４９】
＜実施例１の各試料の評価−１＞
実施例１で作製した上記試料Ｎｏ．１０１〜１１２の各発光パネルについて、光取り出し面３ａ側の正面輝度分布を、２次元色彩輝度計（ＣＡ−２０００：コニカミノルタセンシング社製）を用いて測定した。測定値から、発光領域Ａにおける面内の平均輝度（発光領域平均）に対する、非発光領域Ｂにおける面内の平均輝度（非発光領域平均）の値を、相対輝度（％）として算出した。この結果を上記表１に合わせて示した。
【０１５０】
表１から分かるように、試料Ｎｏ．１０１〜１０４の各発光パネルは、透明基板３の屈折率ｎ１と透明電極１１の屈折率ｎ２との屈折率差ｎ２−ｎ１≦０．４７であり、かつ透明基板３に光取り出し部材９が設けられた構成であって、相対輝度が２０％以上である。
【０１５１】
これに対して、試料Ｎｏ．１０５〜１０７の各発光パネルは、透明基板３に光取り出し部材９を設けているものの、屈折率差ｎ２−ｎ１＞０．４７であり、相対輝度は２０％未満である。また試料Ｎｏ．１０８〜１１２の各発光パネルは、透明基板３に光取り出し部材９を設けておらず、試料Ｎｏ．１０８では相対輝度が１１．３９、試料Ｎｏ．１０９〜１１２では相対輝度が１桁でしかない。
【０１５２】
以上から、透明基板３の屈折率ｎ１と透明電極１１の屈折率ｎ２との屈折率差ｎ２−ｎ１≦０．４７であり、かつ透明基板３に光取り出し部材９を設けた構成とすることにより、発光パネルにおける非発光領域Ｂからの光取り出し効率が向上することが確認された。したがって、これらの発光パネルを配列して構成される本発明構成の面状発光体は、非発光領域Ｂからの光取り出し効率が向上し、透明基板同士の繋ぎ目付近に生じる非発光領域からの発光光の取り出し量を増加させることが可能になり、大面積の面状発光体における輝度の面内均一性の向上を図ることが可能であることが確認された。
【０１５３】
＜実施例１の各試料の評価−２＞
また試料Ｎｏ．１０１〜１１２の発光パネルについての保存性を評価した。ここでは、高温高湿環境（温度６０℃、湿度９０％）下に試料Ｎｏ．１０１〜１１２の各発光パネルを保存し、輝度が１０００ｃｄになる駆動電圧で各発光パネルを駆動し、ダークスポットの発生が３％になる時間を測定し、保存時間とした。この結果を、試料Ｎｏ．１０４の保存時間を１００とした相対時間として上記表１に合わせて示した。
【０１５４】
表１から分かるように、透明基板３としてガラス材料を用いた試料の保存性は、ポリイミド（ＰＩ）、ポリエチレンナフタレート（ＰＥＮ）、ポリエチレンテレフタレート（ＰＥＴ）を用いた試料の保存時間の２倍以上である。このことから、透明基板３としてガラス材料を用いることにより、有機電界発光素子ＥＬを構成する有機材料の劣化が抑えられ、保存性が向上する効果が確認された。
【実施例２】
【０１５５】
≪試料Ｎｏ．２０１〜２０５の面状発光体の作製≫
下記表２に示すように、実施例１で作製した試料Ｎｏ．１０１，１０２，１０４，１０７，１１２の各発光パネルを用いて面状発光体を作製した。
【０１５６】
【表２】
2015181137.tif 000013
【０１５７】
ここでは図１を参照し、２枚の発光パネルを、有機電界発光素子ＥＬの形成面を同一方向に向けて面状に配置し、厚み２ｍｍのアクリルからなる支持基板２１上に接着剤２３を介してタイリングして貼り合わせた。これにより、２枚の発光パネルを配列した試料Ｎｏ．２０１〜２０５の面状発光体を得た。
【０１５８】
＜実施例２の各試料の評価−１＞
試料Ｎｏ．２０１〜２０５の面状発光体について発光状態を目視で観察した。その結果を上記表２に合わせて示す。尚、目視検査においては、発光パネル間で輝度の暗い箇所が全く見られない場合に◎、発光パネル間で輝度の暗い箇所がほとんど見られない場合に○、発光パネル間で輝度の暗い箇所が少し見られる場合に△、発光パネル間で輝度の暗い箇所が目に付く場合に×とした。
【０１５９】
表２から明らかなように、試料Ｎｏ．２０１〜２０３の各面状発光体を構成する発光パネルは、透明基板３の屈折率ｎ１と透明電極１１の屈折率ｎ２との屈折率差ｎ２−ｎ１≦０．４７であり、かつ透明基板３に光取り出し部材９が設けられた構成であって、発光パネル間で輝度の暗い箇所が目視で目に付くことはなかった。
【０１６０】
これに対して、試料Ｎｏ．２０４の面状発光体を構成する発光パネルは、透明基板３に光取り出し部材９を設けているものの、屈折率差ｎ２−ｎ１＞０．４７であり、発光パネル間で輝度の暗い箇所がやや目に付いた。また試料Ｎｏ．２０５の各発光パネルは、屈折率差ｎ２−ｎ１＞０．４７であり、かつ透明基板３に光取り出し部材９を設けておらず、発光パネル間で輝度の暗い箇所が非常に目に付いた。
【０１６１】
以上より本発明構成の面状発光体においては、発光輝度の面内均一性が向上したことが目視によって確認された。
【０１６２】
尚、試料Ｎｏ．１０１  の発光パネルを５行５列に配列した面状発光体を作製し、各発光パネルの電極端子を電源に繋げて発光状態を観察したところ、輝度の暗い部分が全く気にならなかった。
【０１６３】
＜実施例２の各試料の評価−２＞
また試料Ｎｏ．２０１〜２０５の面状発光体について、連続駆動時の寿命（発光寿命）を測定した。ここでは、各発光パネルに対して初期輝度が３０００ｃｄ／ｍ２となるように駆動電流を設定した。輝度の測定は、分光放射輝度計ＣＳ-２０００（コニカミノルタセンシング社製）を用いた。設定した駆動電流で発光パネルを駆動し続け、初期輝度が半減する時間（輝度半減寿命）を、発光寿命として測定した。この結果を、試料Ｎｏ．２０３の発光寿命を１００とした相対時間として上記表２に合わせて示した。
【０１６４】
表２から分かるように、非発光領域Ｂの輝度向上効果が高く相対輝度が高い発光パネルを用いた本発明構成の面状発光体（試料Ｎｏ．２０１〜２０３）では、本発明構成ではない面状発光体と比較して、発光寿命が長いことが分かる。これにより、本発明構成の面状発光体は、相対輝度が高いことにより全体的な駆動電流値が低く抑えられ、この結果として有機材料の劣化が抑えられて輝度半減寿命が長くなることが確認された。これは、本発明の面状発光体は、省エネルギーにも貢献することを示している。
【符号の説明】
【０１６５】
１-1，１-2…面状発光体、３…透明基板、３ａ…光取り出し面、９…光取り出し部材、１１…透明電極、１３…有機発光機能層、１５…対向電極、ＥＬ…有機電界発光素子、ｎ１…屈折率（透明基板）、ｎ２…屈折率（透明電極）
【図１】
2015181137.tif 000014
【図２】
2015181137.tif 000015
【図３】
2015181137.tif 000016
【図４】
2015181137.tif 000017